(57)【要約】【課題】内面と外面のいずれにも合成樹脂層が形成されたパルプモールド容器において、電子レンジ加熱後のブリスターの発生を抑えることができ、外観も良好なパルプモールド容器を簡便な方法にて提供することである。【解決手段】パルプモールド容器１０において、容器本体１１の一部の領域に合成樹脂層未塗工部１３ａを設けたのである。電子レンジなどによる加熱時に合成樹脂層未塗工部１３ａから容器本体１１に含まれた水分が蒸発するため、合成樹脂層１２が形成された部分のブリスターや外観不良を簡単に抑制することができる。【選択図】図１
2018058619.tif 000002
【特許請求の範囲】
【請求項１】
パルプモールド容器であって、
パルプモールドよりなる容器本体と、
前記容器本体の内面および外面に合成樹脂の塗工により形成された合成樹脂層を備え、
前記容器の内面および外面の少なくとも一部の領域に合成樹脂層未塗工部を備えた、パルプモールド容器。
【請求項２】
前記容器本体は少なくとも底部と底部から立ち上がる側壁部とから構成され、前記合成樹脂層未塗工部は側壁部の一部の領域に形成された、請求項１に記載のパルプモールド容器。
【請求項３】
前記側壁部は上方端部に略平面状のフランジ部をさらに備え、前記合成樹脂層未塗工部は該フランジ部の一部の領域に形成された、請求項２に記載のパルプモールド容器。
【請求項４】
前記合成樹脂層未塗工部は、前記フランジ部の外方側端部に形成された、請求項３に記載のパルプモールド容器。
【請求項５】
前記フランジ部の表面積に占める前記合成樹脂層未塗工部の表面積の割合が１％以上１０％以下である、請求項４に記載のパルプモールド容器。
【請求項６】
前記容器本体は、少なくとも２以上の容器本体が連接された容器本体連接体から切断されたものであって、少なくとも１つの切断面を有し、該切断面が前記合成樹脂層未塗工部である、請求項１から５のいずれかに記載のパルプモールド容器。
【請求項７】
パルプモールド容器の製造方法であって、
少なくとも２以上のパルプモールドよりなる容器本体を連接する連接部を備えた容器本体連接体を準備する工程と、
前記容器本体連接体の内面および外面に、合成樹脂を塗布して、合成樹脂層を形成する工程と、
合成樹脂層が形成された容器本体連接体の連接部で容器本体を切断する工程とを備えた、パルプモールド容器の製造方法。
【請求項８】
パルプモールド容器の製造方法であって、
パルプモールドよりなる容器本体を準備する工程と、
前記容器本体の内面および外面に合成樹脂を塗布して合成樹脂層を形成する工程とを備え、
合成樹脂層を形成する工程は、容器本体の内面および外面の少なくとも一部の領域にマスキングを施して合成樹脂層未塗工部を形成する工程をさらに備えた、パルプモールド容器の製造方法。
【請求項９】
パルプモールド容器の製造方法であって、
パルプモールドよりなる容器本体を準備する工程と、
前記容器本体の内面および外面に合成樹脂を塗布して合成樹脂層を形成する工程とを備え、
合成樹脂層を形成する工程は、容器本体の内面および外面の少なくとも一部の領域から合成樹脂層を除去する工程をさらに備えた、パルプモールド容器の製造方法。
【発明の詳細な説明】
【技術分野】
【０００１】
この発明はパルプモールド容器及びパルプモールド容器の製造方法に関し、特に内面および外面に合成樹脂の塗工により形成された合成樹脂層を備えたパルプモールド容器及びその製造方法に関するものである。
【背景技術】
【０００２】
食品などを収納する容器として、合成樹脂材料を成型したプラスチック容器や、板紙からなるブランクを折り曲げて接着剤で貼り合わせた紙容器が知られている。
これらは、軽量かつ安価で使い捨てできることから汎用されているが、プラスチック容器は燃焼ごみとして廃棄することができず、また紙容器は内容物の熱により接着がはがれてしまう欠点を有する。
【０００３】
そこで、葦やサトウキビや木材のようなパルプ材を原料とし、この原料を金型で成型してなるパルプモールド容器も用いられている。
パルプモールド容器は、プラスチック容器とは異なり燃焼ごみとして廃棄可能であり、また紙容器とは異なり全体を一体に成型するものであるため、接着がはがれてしまうような事態も生じない。
【０００４】
このようなパルプモールド容器は、プラスチック容器とは異なり耐水性に劣り、また表面が擦れると原料由来の紙粉が発生するおそれがある。このため、食品などの水分が多く含まれた内容物を収納するものについては、特許文献１のように、内面に熱可塑性フィルムを積層して耐水層を形成するのが一般的である。
ところで、このようにパルプモールド容器の内面に耐水層を形成する場合には、通常は特許文献１のように、パルプモールド容器を多数の吸引孔が形成された金型にセットし、この金型とその上方に配置されたヒータとの間に熱可塑性フィルムを供給し、ヒータにより加熱された熱可塑性フィルムを金型の吸引孔の吸引力によりパルプモールド容器の内面に向けて吸引し、溶着させる方法による。
【０００５】
このような吸引方式は、パルプモールド自体が空気透過性を有することを利用したものであるが、容器の内面に耐水層を形成した時点で、その空気透過性は失われることになる。したがって、さらに耐水性向上や紙粉発生をより抑えるために、容器の外面にも耐水層を形成したい場合には、吸引方式を用いることができない。
パルプモールド容器の外面については、手作業でフィルムを貼り付けるなど他の方式を用いることも可能であるが、手間がかかり製造コストが高くなる。
【０００６】
一方で、パルプモールド容器の内外面にフィルムを貼り付ける代わりに合成樹脂をパルプモールド容器の内外面に塗布する技術もある。この技術によればパルプモールド容器の内外面に一度に合成樹脂による被膜を形成することが可能である。
【０００７】
しかし、合成樹脂を塗布する前のパルプモールド容器に製法由来の水分が多く残存していることがあり、この場合、パルプモールド容器の内外面に合成樹脂を塗布し固化後、パルプモールド容器に食品を収容して電子レンジによる加熱を行ったときに、加熱中にパルプモールド容器内部の水分が蒸発することでパルプモールド容器と合成樹脂被膜との間に水蒸気による気泡（いわゆるブリスター）が発生してパルプモールド容器の外観が悪くなる。
また、合成樹脂を塗布する前のパルプモールド容器を十分に水分を乾燥した場合であっても、パルプモールド容器の内外面に合成樹脂を塗布する際に合成樹脂エマルジョンなどの水系溶媒で構成される合成樹脂溶液を塗布したときには合成樹脂溶液中に含まれる水分が容器本体内部に浸透してしまう。
したがって、この状態で合成樹脂が固化するとパルプモールド容器内に水分が多く残存しているため、パルプモールド容器に食品を収容して電子レンジによる加熱を行ったときに、先の場合と同様に加熱中にパルプモールド容器内部の水分が蒸発することでパルプモールド容器と合成樹脂被膜との間に水蒸気によるブリスターが発生してパルプモールド容器の外観が悪くなる。
【０００８】
さらに、パルプモールド容器に食品を収容する際には食品を密封するためにパルプモールド容器の側壁上方に設けられたフランジ部にシーラントフィルムによりトップシールを行っている場合、電子レンジ加熱によりパルプモールド容器のフランジ部にブリスターが発生すると意図せぬ状態でトップシールが開放状態となり、内容物の漏れやそれに伴い手を火傷するおそれもある。
このようなブリスターの発生を防止する技術として、特許文献２のようにパルプモールド容器の外面に形成された塗布層の透湿度と内面に形成された塗布層の透湿度に差をつけたものがある。
しかしながら、この場合はパルプモールド容器の内面と外面とで塗布厚みを変える必要があり手間がかかり製造コストも高くなる。
【先行技術文献】
【特許文献】
【０００９】
【特許文献１】特開２０１２−１５８１６０号公報
【特許文献２】特開２００１−１１４２４７号公報
【発明の概要】
【発明が解決しようとする課題】
【００１０】
本発明は、上述した課題を解決するためになされたものであり、内面と外面のいずれにも合成樹脂層が形成されたパルプモールド容器において、電子レンジ加熱後のブリスターの発生を抑えることができ、外観も良好なパルプモールド容器を簡便な方法にて提供することを目的とする。
【課題を解決するための手段】
【００１１】
上記の目的を達成するために、発明にかかるパルプモールド容器を、パルプモールドよりなる容器本体と、前記容器本体の内面および外面に合成樹脂の塗工により形成された合成樹脂層を備え、前記容器の内面および外面の少なくとも一部の領域に合成樹脂層未塗工部を備えたものとしたのである。
【００１２】
このように構成すると、パルプモールド容器の合成樹脂層未塗工部から水分が蒸発可能となる。電子レンジなどによる加熱時にパルプモールド容器の合成樹脂層未塗工部から水分が蒸発するため、合成樹脂層が形成された部分のブリスターや外観不良を抑制することができる。
【００１３】
発明にかかるパルプモールド容器において、前記容器本体は少なくとも底部と底部から立ち上がる側壁部とから構成され、前記合成樹脂層未塗工部は側壁部の一部の領域に形成されたものとすることができる。
このように構成すると、得られたパルプモールド容器が内容物を収容するのに適したものとなる。その結果、パルプモールド容器の使用用途が拡がる。
【００１４】
発明にかかるパルプモールド容器において、前記側壁部は上方端部に略平面状のフランジ部をさらに備え、前記合成樹脂層未塗工部は該フランジ部の一部の領域に形成されたものとすることができる。
このように構成すると、フランジ部に形成された合成樹脂層未塗工部から水分が蒸発可能となるため、電子レンジなどによる加熱時に合成樹脂層未塗工部からフランジ部の水分を効率的に蒸発させることができる。
【００１５】
発明にかかるパルプモールド容器において、前記合成樹脂層未塗工部は、前記フランジ部の外方側端部に形成されたものとすることができる。
このように構成すると、合成樹脂層未塗工部がフランジ部の外方側端部になるので、該外方端部から水分が蒸発可能となり、パルプモールド容器を密封するためにフランジ部へのシーラントフィルムによるトップシールをした場合に、合成樹脂層未塗工部がトップシールに影響を与えることがなく、電子レンジなどによる加熱時にフランジ部の水分を蒸発させることができる。
【００１６】
発明にかかるパルプモールド容器において、前記フランジ部の表面積に占める前記合成樹脂層未塗工部の表面積の割合は１％以上１０％以下とすることができ、より好ましくは５％以上１０％以下である。
このように構成すると、フランジ部の表面積の大部分は合成樹脂層にて被覆されたものとなるため、紙粉の発生を抑えることができる。
【００１７】
発明にかかるパルプモールド容器において、前記容器本体は、少なくとも２以上の容器本体が連接された容器本体連接体から切断されたものであって、少なくとも１つの切断面を有し、該切断面が前記合成樹脂層未塗工部であるものとすることができる。
このように構成すると、電子レンジなどによる加熱時に切断面から水分が蒸発するので、合成樹脂層が形成された部分のブリスターや外観不良を抑制することができる。
【００１８】
また上記の目的を達成するために、発明にかかるパルプモールド容器の製造方法を、少なくとも２以上のパルプモールドよりなる容器本体を連接する連接部を備えた容器本体連接体を準備する工程と、前記容器本体連接体の内面および外面に、合成樹脂を塗布して、合成樹脂層を形成する工程と、合成樹脂層が形成された容器本体連接体の連接部で容器本体を切断する工程とを備えるものとしたのである。
このように構成すると、各々のパルプモールド容器が少なくとも一箇所の切断面を有するものとなり、その切断面が水分の蒸発可能な合成樹脂層未塗工部となるため、簡便な方法でパルプモールド容器の合成樹脂層が形成された部分のブリスターや外観不良を抑制することができる
【００１９】
また上記の目的を達成するために、発明にかかるパルプモールド容器の製造方法を、パルプモールド容器の製造方法であって、パルプモールドよりなる容器本体を準備する工程と、前記容器本体の内面および外面に合成樹脂を塗布して合成樹脂層を形成する工程とを備え、合成樹脂層を形成する工程は、容器本体の内面および外面の少なくとも一部の領域にマスキングを施して合成樹脂層未塗工部を形成する工程をさらに備えるものとしたのである。
このように構成すると、パルプモールド容器は内面および外面の少なくとも一部の領域が水分の蒸発可能な合成樹脂層未塗工部となるため、簡便な方法でパルプモールド容器の合成樹脂層が形成された部分のブリスターや外観不良を抑制することができる。
【００２０】
また上記の目的を達成するために、発明にかかるパルプモールド容器の製造方法を、パルプモールドよりなる容器本体を準備する工程と、前記容器本体の内面および外面に合成樹脂を塗布して合成樹脂層を形成する工程とを備え、合成樹脂層を形成する工程は、容器本体の内面および外面の少なくとも一部の領域から合成樹脂層を除去する工程をさらに備えるものとしたのである。
このように構成すると、合成樹脂層を除去した部分が水分の蒸発可能な合成樹脂層未塗工部となるため、簡便な方法でパルプモールド容器の合成樹脂層が形成された部分のブリスターや外観不良を抑制することができる。
【発明の効果】
【００２１】
本発明を以上のように構成したので、電子レンジ加熱後のブリスターの発生を抑えることができ、外観も良好なパルプモールド容器を簡便に提供することが可能となった。
【図面の簡単な説明】
【００２２】
【図１】第１の実施形態のパルプモールド容器の縦断面図
【図２】第１の実施形態のパルプモールド容器の製造方法を示す概略図
【図３】第１の実施形態のパルプモールド容器の他の製造方法を示す概略図
【図４】第２の実施形態のパルプモールド容器の縦断面図
【図５】第２の実施形態のパルプモールド容器の製造方法を示す概略図
【図６】ディッピング法の概略図
【発明を実施するための形態】
【００２３】
以下、図面を参照しつつ本発明の実施形態について説明する。なお、各図面においては、本発明の実施形態が模式的に表現されており、形状、比率、厚み等は、発明の内容を正確に反映したものではない。
【００２４】
図１は、この発明の第１の実施の形態によるパルプモールド容器の縦断面図である。
図１を参照して、パルプモールド容器１０は、底部と底部から立ち上がる側壁部とから構成され葦やサトウキビから得られる非木材素材から形成されるパルプモールドよりなる容器本体１１と、合成樹脂層１２と、フランジ部１３とを備える。
【００２５】
合成樹脂層１２は、容器本体１１の内外面全体にフランジ部１３の外方側端部１３ａを除いて形成されている。このように構成すると、食品等の水分を有する収容物をパルプモールド容器１０に収容したときに、容器本体１１に食品等の水分が浸透せず、また容器本体１１からの紙粉の発生を抑制することができる。
【００２６】
合成樹脂層１２で用いられる樹脂は特に限定されないが、例えば、アクリル系、スチレン−アクリル系、エチレン−酢酸ビニル系、スチレン−ブタジエンラバー系、ポリビニルアルコール系、塩化ビニリデン系、ワックス系、フッ素系、シリコーン系の樹脂、これらの共重合体およびこれらの組み合わせ等が例示できる。なかでも、水系溶媒が使用できる合成樹脂エマルジョンや水溶性樹脂が好ましい。
【００２７】
パルプモールド容器１０のフランジ部１３の外方側端部１３ａには、合成樹脂層１２が形成されていない。
これにより、パルプモールド容器１０を冷凍食品等の食品収容容器としてもちいた場合には、電子レンジで食品収容容器を加熱時に容器本体１１内部の水分が外方側端部１３ａから水蒸気として排出される。このようにして、電子レンジ加熱によりパルプモールド容器１０にブリスターが発生することを抑制することができる。特にパルプモールド容器１０がシーラントフィルムによりフランジ部１３で密封されている場合には、電子レンジ加熱時にフランジ部１３にブリスターが発生すると意図せぬ状態でトップシールが開放状態となり、内容物の漏れやそれに伴い手を火傷するおそれもあるが、本発明のパルプモールド容器１０ではフランジ部１３の外方側端部１３ａが合成樹脂が塗工されていない部分（以下、合成樹脂層未塗工部１３ａという）を備えるため、フランジ部１３のブリスターの発生を抑制することができる。
【００２８】
なお、フランジ部１３に合成樹脂層未塗工部１３ａを形成する場合、フランジ部１３の表面積に占める合成樹脂層未塗工部１３ａの割合は１％以上１０％以下であることが好ましい。この場合、フランジ部の表面積の大部分は合成樹脂層にて被覆されたものとなるため、食品等の水分の容器本体１１への浸透を十分に抑えることができるとともに紙粉の発生を抑えることができる一方で、ブリスターや外観不良の発生もバランスよく抑えることができる。
【００２９】
図２は、この発明の第１の実施の形態によるパルプモールド容器１０の製造方法の概略を示すものである。
図２（ａ）に示すように、まず少なくとも２以上のパルプモールドよりなる容器本体が連接する連接部を備えた容器本体連接体１１´を準備する工程を行う。容器本体連接体１１´において容器本体の連接の態様は複数である限りにおいて特に限定されないが、一列に４個が連接されたものや、横方向に４列、縦方向に２列の計８個が連接されたものが例示できる。
この容器本体連接体１１´は、公知のパルプモールドを成型する工程により準備することができる。例えば、パルプ懸濁液を準備するパルプ懸濁液準備工程と、パルプ懸濁液から網型でパルプを抄き上げる抄き上げ工程と、前記抄き上げ工程により得られた抄き上げ物を加熱しながら前記網型下部に設けられた第１のプレス金型と前記第１のプレス金型とは反対方向に位置する第２のプレス金型とによりパルプモールドで構成される容器本体連接体１１´を成型する加熱プレス工程とからなる工程が例示できる。
なお、容器本体連接体１１´は複数のパルプモールドよりなる底部と底部から立ち上がる側壁部とからなり、さらに側壁部の上方端部には略平面状のフランジ部を備えたものである。そして、各々の隣り合う容器本体のフランジ部同士が一体に繋がった状態となっており、この部分が連接部として構成され、その結果、各々の容器本体は連接部により連接されている。
【００３０】
次に、図２（ｂ）に示すように、容器本体連接体１１´の内外両面に合成樹脂層１２´を塗工する工程を行う。この工程により容器本体連接体１１´の内外両面に合成樹脂層１２´が形成される。合成樹脂層１２´の形成にあたり、塗布方法は特に限定されず、スプレー法、刷毛塗り、ディッピング法などが挙げられる。
【００３１】
次に、図２（ｃ）に示すように、合成樹脂層１２´が形成された容器本体連接体１１´を、隣り合うパルプモールド容器を連接する連接部の中間部分でカッタＣ等の適宜手段を用いて切断する。これにより、複数のパルプモールド容器が繋がった状態から一つ一つに分離される。同時に、容器本体連接体１１´の両端部のフランジの外縁部もカッタＣ等の適宜手段を用いて切断する。この工程により、個々のパルプモールド容器１０はフランジ部１３に少なくとも１つの切断面を有し、該切断面は合成樹脂層１２が形成されていない合成樹脂層未塗工部１３ａとなる。
以上の工程により、本発明の第１の実施の形態によるパルプモールド容器１０を得ることができる。
【００３２】
また、図３は、この発明の第１の実施の形態によるパルプモールド容器１０の他の製造方法の概略を示すものである。
図３（ａ）に示すように、まずパルプモールドよりなる容器本体１１を準備する工程を行う。容器本体１１は、大きくは下記の２つの方法にて準備することができる。
（１）公知の方法で成型された上述した少なくとも２以上のパルプモールドよりなる容器本体が連接する連接部を備えた容器本体連接体を連接部で切断して個々の容器本体に分離する方法。
（２）公知の方法でパルプモールドよりなる容器本体を単体で成型する方法。
（１）および（２）のいずれの方法によっても、パルプモールドにより成型する方法は従来公知の方法が採用できる。
【００３３】
次いで、図３（ｂ）から図３（ｃ）に示すように、前記容器本体１１の内面および外面に合成樹脂を塗布して合成樹脂層１２を形成する工程を行う。合成樹脂層を形成する方法は、公知の方法が採用できる。
そして、この合成樹脂層１２を形成する工程は、容器本体の内面および外面の少なくとも一部の領域（ここでは、フランジ部１３の外方側端部）に合成樹脂層未塗工部１３ａを形成する工程をさらに備える。
合成樹脂層未塗工部を形成する工程は、例えば、合成樹脂層を形成する前の容器本体の内面および外面の少なくとも一部の領域（ここでは、フランジ部１３の外方側端部）にマスキング手段にてマスキングＭを行うことで合成樹脂層を形成した際にマスキングＭが施されている箇所には合成樹脂層が形成されないようにすることができる。このマスキングＭを施した箇所が合成樹脂層未塗工部となる。
【００３４】
図３（ｄ）に示すように、合成樹脂層が形成された後にマスキングＭを除去することで、マスキングＭが除去された箇所（ここでは、フランジ部１３の外方側端部）が合成樹脂層未塗工部１３ａとなり、その結果、第１の実施形態のパルプモールド容器１０が得られる。
【００３５】
図４はこの発明の第２の実施の形態によるパルプモールド容器を示す断面図である。
図４を参照して、パルプモールド容器２０は、本発明のパルプモールド容器の第１の実施の形態と同様に底部と底部から立ち上がる側壁部とから構成され葦やサトウキビから得られる非木材素材から形成されるパルプモールドよりなる容器本体２１と、合成樹脂層２２と、フランジ部２３とを備える。
【００３６】
合成樹脂層２２は、フランジ部２３の下面側の一部である除去部分２３ａを除いて容器本体２１の内外面全体に形成されている。この除去部分２３ａは、パルプモールド容器２０の合成樹脂層未塗工部２３ａとして機能する。
本発明の第１の実施の形態によるパルプモールド容器１０と同様に、電子レンジにより加熱時に生じる水蒸気が合成樹脂層未塗工部２３ａから排出されるので、電子レンジ加熱によりパルプモールド容器２０にブリスターが発生することを抑制することができる。特にパルプモールド容器２０がシーラントフィルムによりフランジ部２３で密封されている場合には、電子レンジ加熱時にフランジ部２３にブリスターが発生すると意図せぬ状態でトップシールが開放状態となり、内容物の漏れやそれに伴い手を火傷するおそれもあるが、パルプモールド容器２０ではフランジ部２３の下面側に合成樹脂層未塗工部２３ａを備えるため、フランジ部２３のブリスターの発生を抑制することができる。
【００３７】
図５は、この発明の第２の実施の形態によるパルプモールド容器２０の製造方法の概略を示すものである。
図５（ａ）に示すように、まずパルプモールドよりなる容器本体２１を準備する工程を行う。上述したのと同様に、容器本体２１は、容器本体連接体を切断して個々の容器本体に分離してもよいし、容器本体を単体で成型してもよい。
【００３８】
次いで、図５（ｂ）に示すように、前記容器本体２１の内面および外面に合成樹脂を塗布して合成樹脂層２２を形成する工程を行う。合成樹脂層を形成する方法は、上述したのと同様の方法が採用できる。
そして、この合成樹脂層２２を形成する工程は、図５（ｃ）のように、容器本体の内面および外面の少なくとも一部の領域（ここではフランジ部２３の下面側の一部）に合成樹脂層未塗工部２３ａを形成する工程をさらに備える。
合成樹脂層未塗工部を形成する工程は、例えば、レーザーマーカーＬにより容器本体の内面および外面の少なくとも一部の領域（ここではフランジ部２３の下面側の一部）の合成樹脂層を除去することによる。
【実施例】
【００３９】
以下、実施例および比較例を示して、本発明の内容を一層明確にする。
下記のようにして実施例および比較例であるパルプモールド容器をそれぞれ作製した。
【００４０】
（実施例１）
底部と底部から立ち上がる側壁部からなり、側壁部上方端部に全周に渡って略平面状のフランジ部を備えたパルプモールドからなる容器本体が複数連接された容器本体連接体を準備した。なお、隣り合う容器本体は各々のフランジ部が繋がった状態で成型されたものである。
ここで個々の容器本体の大きさは以下の通りである。
容器本体：横２０ｃｍ（フランジ部含む）×縦１５ｃｍ（フランジ部含む）×高さ５ｃｍ
容器本体収容部：横１７．５ｃｍ×縦１２．５ｃｍ×高さ５ｃｍ
フランジ部の幅：１．５ｃｍ（連接部含む）
容器本体の断面厚み：約１ｍｍの容器本体
【００４１】
次に、前記容器本体連接体の内面および外面に合成樹脂層を形成した。
合成樹脂層の塗布は、図６（ａ）のように、合成樹脂溶液Ｓを含む塗布溶液槽Ｂに容器本体連接体全体１１´を浸漬して引き上げるようにしてディッピング法で塗布した。図６（ｂ）のように、合成樹脂溶液Ｓの容器本体連接体１１´に対する余剰付着分は、容器本体連接体１１´を塗布溶液槽Ｂから引き上げた際に、適宜角度にまで傾けることより除去した。
合成樹脂溶液としては、合成樹脂としてサイデン化学社製の商品名サイビノールＥＫ−６１（スチレン・アクリル共重合体（アクリル樹脂成分５５質量％、スチレン樹脂成分４５質量％）、固形分濃度４０質量％）を水で希釈したものを用いた。合成樹脂層は乾燥後の塗膜厚みが約６０μｍとなるように形成した。
【００４２】
その後、合成樹脂層を形成した容器本体連接体を個々の容器本体のフランジ部同士が連接している中央部（連接部）で切断することで一つ一つのパルプモールド容器に分離した。分離されたパルプモールド容器は、連接部で切断した箇所であるフランジ部の外方側端部には合成樹脂層が形成されていなかった。
以上の工程を経て、本発明の実施例１のパルプモールド容器を得た。
【００４３】
（実施例２）
実施例１と同様のパルプモールドからなる容器本体が複数連接された容器本体連接体を準備した。
実施例１とは異なり、容器本体連接体に合成樹脂層を形成する前に容器本体連接体の連接部で切断することで一つ一つの容器本体に分離して容器本体を準備した。
次に、幅１ｃｍの市販のマスキングテープを容器本体のフランジ部外方側端部に幅方向の中心線をもってフランジ部の全周に上下に折り返すように貼り付けた後、容器本体の内面および外面に合成樹脂層を形成した。
合成樹脂層の塗布は、合成樹脂溶液を含む塗布溶液槽に容器本体全体を浸漬して引き上げるようにしてディッピング法で塗布することで内外面に合成樹脂層が形成されたパルプモールド容器を得た。なお、合成樹脂溶液および合成樹脂層の乾燥後の塗膜厚みは実施例１と同様であった。
その後、パルプモールド容器からマスキングテープを除去した。除去後のパルプモールド容器は合成樹脂層未塗工部を備えていた。
以上の工程を経て、本発明の実施例２のパルプモールド容器を得た。
【００４４】
（実施例３）
実施例１と同様のパルプモールドからなる容器本体が複数連接された容器本体連接体を準備した。実施例１とは異なり、容器本体連接体に合成樹脂層を形成する前に容器本体連接体の連接部で切断することで一つ一つの容器本体に分離して容器本体を準備した。
次に、容器本体の内面および外面に合成樹脂層を形成した。
合成樹脂層の塗布は、合成樹脂溶液を含む塗布溶液槽に容器本体全体を浸漬して引き上げるようにしてディッピング法で塗布することで内外面に合成樹脂層が形成されたパルプモールド容器を得た。なお、合成樹脂溶液および合成樹脂層の乾燥後の塗膜厚みは実施例１と同様であった。
その後、パルプモールド容器のフランジ部の下方面の一部分に市販のレーザーマーカー機を用いて合成樹脂層を除去した。レーザーマーカー機による除去後のパルプモールド容器フランジ部の下方面の一部分には合成樹脂層未塗工部が形成されていた。
以上の工程を経て、本発明の実施例３のパルプモールド容器を得た。
【００４５】
（比較例１）
実施例１と同様のパルプモールドからなる容器本体が複数連接された容器本体連接体を準備した。実施例１とは異なり、容器本体連接体に合成樹脂層を形成する前に容器本体連接体の連接部で切断することで一つ一つの容器本体に分離することで、容器本体を準備した。
次に、容器本体の内面および外面に合成樹脂層を形成した。
合成樹脂層の塗布は、合成樹脂溶液を含む塗布溶液槽に容器本体全体を浸漬して引き上げるようにしてディッピング法で塗布することで内外面に合成樹脂層が形成されたパルプモールド容器を得た。なお、合成樹脂溶液および合成樹脂層の乾燥後の塗膜厚みは実施例１と同様であった。
以上の工程を経て、容器本体の全面に合成樹脂層が形成されて合成樹脂層未塗工部を有しない比較例１のパルプモールド容器を得た。
【００４６】
実施例１から実施例３および比較例１のパルプモールド容器に収容可能体積の７０％の水を入れた後、シーラントフィルム（三井化学東セロ株式会社製、製品名：ＡＢＦ−６５Ｃ、フィルム厚み：３０μｍ）を横２０ｃｍ×縦１５ｃｍの大きさにカットして、パルプモールド容器のフランジ部を完全に覆う状態でトップシールをして密封した。その後、密封したパルプモールド容器を冷凍庫にて保管し、水が完全に氷になるまで冷凍した。
冷凍後のパルプモールド容器を取り出し、それぞれ、電子レンジ（東芝社製、型番：ＥＲ−Ｃ７）にて、出力６００Ｗで５分２０秒間加熱を行った。
加熱後にパルプモールド容器を観察し、フランジ部にブリスターや外観不良が発生していない場合は「○」、ブリスターや外観不良が発生していた場合は「×」と評価した。その結果を表１に示す。
表１から、実施例１〜３のパルプモールド容器はいずれも、電子レンジなどによる加熱時にブリスターの発生や外観不良の発生を抑制することができることがわかった。
【００４７】
【表１】
2018058619.tif 000003
【００４８】
今回開示された実施形態および実施例はすべての点で例示であって制限的なものではないと考慮されるべきである。本発明の範囲は特許請求の範囲によって示され、その範囲内でのすべての修正と変形を含むものであることが意図される。
【００４９】
たとえば実施形態では、合成樹脂層未塗工部をフランジ部に設けているが、これに限定されず、フランジ部以外の側壁部に設けることも、底部に設けることも可能である。
また合成樹脂層未塗工部の形成方法については、実施形態に限定されず、たとえば、マスキングを用いることなく、容器本体の外面の一部にのみスプレー、刷毛塗り等の適宜手段を用いて合成樹脂層を形成し、その余の部分については合成樹脂層未塗工部とすることも可能である。
実施形態では、容器本体を、底部と、フランジ部が付属する側壁部とからなるものとしているが、容器本体の形状はこれに限定されず、フランジ部がなくともよいし、底部と側壁部とを明確に区画することができない、曲面状のものとすることも可能である。容器本体の収納空間は単一のものに限られず、仕切り等により複数に区画されていてもよい。容器本体の平面視形状も特に限定されず、円形、楕円形、多角形などが例示できる。
【符号の説明】
【００５０】
１０  第１の実施形態のパルプモールド容器
１１  容器本体
１２  合成樹脂層
１３  フランジ部
１３ａ  フランジ部の外方側端部（合成樹脂層未塗工部）
２０  第２の実施形態のパルプモールド容器
２１  容器本体
２２  合成樹脂層
２３  フランジ部
２３ａ  除去部分（合成樹脂層未塗工部）
１１´  容器本体連接体
１２´  合成樹脂層
Ｃ  カッタ
Ｍ  マスキング
Ｌ  レーザーマーカー
Ｓ  合成樹脂溶液
Ｂ  塗布溶液槽
【図１】
2018058619.tif 000004
【図２】
2018058619.tif 000005
【図３】
2018058619.tif 000006
【図４】
2018058619.tif 000007
【図５】
2018058619.tif 000008
【図６】
2018058619.tif 000009